(57)【要約】【課題】艶や色に深み感のある質感の高い外観を持つ家電機器と装飾外装材を提供することを目的とする。【解決手段】外観を構成する家電機器本体１の外装基材１５に複数の塗膜層を形成し、前記塗膜層のうち最外層の塗膜層は紫外線硬化型含漆塗料を主成分とする漆塗料で形成するとともに当該含漆塗膜層１９を最外層とした構成としてある。これにより、一般的な塗装やフィルム装着等では表現できない艶と深み感をもつ家電機器および装飾外装材とすることができるとともに、当該家電機器および装飾外装材を短時間に、かつ、低価格で提供することができる。【選択図】図５
2015111034.tif 000002
【特許請求の範囲】
【請求項１】
外観を構成する家電機器本体の外装基材に複数の塗膜層を形成し、前記塗膜層のうち最外層の塗膜層を含漆塗膜層とするとともに、前記含漆塗膜層は紫外線硬化型含漆塗料を主成分とする漆塗料で形成した家電機器。
【請求項２】
収納室と前記収納室を開閉する扉とを有し、前記扉を構成する装飾外装材の外装基材は側面部を屈曲形成して、正面部から側面部にわたって塗布境界線なく含漆塗膜層を形成した請求項１記載の家電機器。
【請求項３】
外装基材の上下両端縁は装飾部材で覆った請求項２記載の家電機器。
【請求項４】
外装部材に把手部を設け、当該把手部にも含漆塗膜層を施した請求項２または３記載の家電機器。
【請求項５】
外装基材は表面側のみ含漆塗膜層を施した構成とした請求項１から４のいずれか１項記載の家電機器。
【請求項６】
扉は機器本体に複数具備させるとともに、前記扉を構成する外装基材に形成した樹脂塗膜層あるいは含漆塗膜層によるグラデーションあるいは蒔絵等の模様は、各扉間で一つの連続した模様をなすように形成した請求項２から５のいずれか１項記載の家電機器。
【請求項７】
複数の塗膜層の少なくともひとつは光加輝材を含む請求項１から６のいずれか１項記載の家電機器。
【請求項８】
外装基材に複数の塗膜層を形成し、前記塗膜層のうち最外層の塗膜層を含漆塗膜層とするとともに、前記含漆塗膜層は紫外線硬化型含漆塗料を主成分とする漆塗料で形成したことを特徴とする装飾外装材。
【請求項９】
複数の塗膜層は含漆塗膜層と樹脂塗膜層とで構成するとともに、前記含漆塗膜層と樹脂塗膜層のいずれかに光加輝材を添加した請求項８記載の装飾外装材。
【請求項１０】
含漆塗膜層と樹脂塗膜層とからなる複数の塗膜層のいずれかの層の間に蒔絵等の加飾層を形成した請求項９記載の装飾外装材。
【請求項１１】
加飾層の表面に第２樹脂塗膜層を形成し、当該第２樹脂塗膜層の表面に含漆塗膜層を形成した請求項９または１０記載の装飾外装材。
【請求項１２】
加飾層は複数層としたことを特徴とする請求項１０または１１記載の装飾外装材。
【請求項１３】
第２樹脂塗膜層の表面にさらに加飾層を追加形成し、前記加飾層と第２樹脂塗膜層の表面に第３樹脂塗膜層を形成するとともに、当該第３樹脂塗膜層の表面に含漆塗膜層を形成した請求項１１または１２記載の装飾外装材。
【請求項１４】
含漆塗膜層直下の樹脂塗膜層は含漆塗膜層の屈折率よりも低い屈折率としたことを特徴とする請求項９から１３のいずれか１項記載の装飾外装材。
【請求項１５】
含漆塗膜層はその膜厚を一様でなく異ならせて形成してあることを特徴とする請求項８から１４のいずれか１項記載の装飾外装材。
【請求項１６】
外装基材は含漆塗膜層側面に凹部を形成した請求項８から１５のいずれか１項記載の装飾外装材。
【請求項１７】
外装基材に紫外線硬化型含漆塗料を主成分とする漆塗料で形成した塗膜層を備えるとともに、前記外装基材と前記塗膜層との間に樹脂フィルム層を形成したことを特徴とする装飾外装材。
【請求項１８】
前記樹脂フィルム層は外装基材にラミネート加工したフィルムで形成したことを特徴とする請求項１７に記載の装飾外装材
【請求項１９】
前記樹脂フィルム層と外装基材の間に着色や柄を施した印刷層を形成したことを特徴とする請求項１７または１８に記載の装飾外装材
【請求項２０】
最外層の塗膜層を含めた塗装工程完了後に、外郭を構成するためのトリミングや曲げ加工等の成形を行なうことを特徴とする請求項８から１９のいずれか１項記載の装飾外装材。
【発明の詳細な説明】
【技術分野】
【０００１】
本発明は、冷凍・空調・調理・家事・美容・健康等を対象とした白物家電製品の各種の機器およびこれに用いる装飾外装材に関するものである。
【背景技術】
【０００２】
一般に冷蔵庫、エアコン、洗濯機、電子レンジ、炊飯器、掃除機、空気清浄機、電動歯ブラシ等、の家電機器は、その外観に装飾外装板等の装飾外装材が用いてある。この装飾外装材は、外装を構成する金属板もしくは樹脂成型体等の表面に塗装もしくは着色フィルムを装着して構成している（例えば、特許文献１、２参照）。
【先行技術文献】
【特許文献】
【０００３】
【特許文献１】特開２００４−２７８８９１号公報
【特許文献２】特開２００８−１０１８０５号公報
【発明の概要】
【発明が解決しようとする課題】
【０００４】
しかしながらこのような従来の装飾外装材は色や模様等に艶や深み感がなく、質感を向上させるのが課題であった。
【０００５】
本発明はこのような点に鑑みてなしたもので、艶と深み感のある質感の高い外観を持つ家電機器およびこれに用いる装飾外装材の提供を目的としたものである。
【課題を解決するための手段】
【０００６】
本発明は、上記目的を達成するため、外観を構成する家電機器本体の外装基材に複数の塗膜層を形成し、前記塗膜層のうち最外層の塗膜層を含漆塗膜層とするとともに、前記含漆塗膜層は紫外線硬化型含漆塗料を主成分とする塗料で形成したものである。
【０００７】
これにより、一般的な塗装やフィルム装着等では表現できない艶と深み感をもつ家電機器とすることができるとともに、当該家電機器を短時間に、かつ、低価格で提供することができる。
【発明の効果】
【０００８】
本発明によれば高い質感を持つ家電機器およびこれに用いる装飾外装材を安価に量産することができる。
【図面の簡単な説明】
【０００９】
【図１】本発明の実施の形態１における機器の一例として示す冷蔵庫の外観斜視図
【図２】同実施の形態１における冷蔵庫の扉の一つを示す断面図
【図３】同図２に示す実施の形態１における冷蔵庫の扉の概略正面図
【図４】同図２に示す実施の形態１における冷蔵庫の扉に用いた装飾外装板の斜視図
【図５】同図２に示す実施の形態１における冷蔵庫の扉に用いた装飾外装板の拡大断面図
【図６】（ａ）（ｂ）（ｃ）同実施の形態１における冷蔵庫の扉の装飾例を示す正面図
【図７】（ａ）本発明の実施の形態２における装飾外装板の拡大断面図、（ｂ）蒔絵部分の拡大正面図
【図８】本発明の実施の形態３における装飾外装板の拡大断面図
【図９】本発明の実施の形態４における装飾外装板の拡大断面図
【図１０】本発明の実施の形態５における装飾外装板の拡大断面図
【図１１】本発明の実施の形態６における装飾外装板の拡大断面図
【発明を実施するための形態】
【００１０】
第１の発明は、外観を構成する家電機器本体の外装基材に複数の塗膜層を形成し、前記塗膜層のうち最外層の塗膜層を含漆塗膜層とするとともに、前記含漆塗膜層は紫外線硬化型含漆塗料を主成分とする塗料で形成したものである。
【００１１】
これにより、一般的な塗装やフィルム装着等では表現できない艶と深み感をもつ機器とすることができるとともに、当該機器を短時間に、かつ、低価格で提供することができる。
【００１２】
第２の発明は、第１の発明において、収納室と前記収納室を開閉する扉とを有し、前記扉を構成する装飾外装材の外装基材は側面部を屈曲形成して、正面部から側面部にわたって塗布境界線なく含漆塗膜層を形成したものである。
【００１３】
これにより、第１の発明のように一般的な塗装やフィルム装着等では表現できない艶と深み感のある機器とすることができるとともに、当該機器を短時間に、かつ、低価格で提供することができ、しかも扉の正面部と側面部との間で含漆塗料の液だれや液収縮溜り等が生じて見栄えが悪くなることもなく、良好な外観の機器を提供することができる。
【００１４】
第３の発明は、第２の発明において、外装基材の上下両端縁は装飾部材で覆った構成としたものであり、上下両端縁に漆塗料の液だれ等があってもこれが外部から見えることがなく、良好な外観を維持することができる。
【００１５】
第４の発明は、第２または第３の発明において、外装部材に把手部を設け、当該把手部にも含漆塗膜層を施した構成としたものであり、漆が持つ抗菌性により把手部を衛生的に保持することができる。
【００１６】
第５発明は、第１から第４のいずれかの発明において、外装基材は表面側のみ含漆塗膜層を施した構成としたものであり、塗装時に外装基材の裏面側を治具で保持して塗装を行うことができ、生産性が向上する。
【００１７】
第６発明は、第２から第５のいずれかの発明において、扉は機器本体に複数具備させるとともに、前記扉を構成する外装基材に形成した樹脂塗膜層あるいは含漆塗膜層によるグラデーションあるいは蒔絵等の模様は、各扉間で一つの連続した模様をなすように形成した構成としたものであり、機器全体の意匠性を大きく向上させることができる。
【００１８】
第７の発明は、第１から第６のいずれかの発明において、複数の塗膜層の少なくともひとつは光加輝材を含む構成としたものであり、艶と深み感とともに鮮やかさも持たせることができ、機器の意匠性をさらに向上させることができる。
【００１９】
第８の発明は、外装基材に複数の塗膜層を形成し、前記塗膜層のうち最外層の塗膜層を含漆塗膜層とするとともに、前記含漆塗膜層は紫外線硬化型含漆塗料を主成分とする塗料で形成した装飾外装材である。
【００２０】
これにより、一般的な塗装やフィルム装着等では表現できない艶と深み感をもつ装飾外装材とすることができるとともに、当該装飾外装材を短時間に、かつ、低価格で提供する
ことができる。
【００２１】
第９の発明は、第８の発明において、複数の塗膜層は含漆塗膜層と樹脂塗膜層とで構成するとともに、前記含漆塗膜層と樹脂塗膜層のいずれかに光加輝材を添加した構成としてあり、外装基材が金属板であっても含漆塗膜層の強固な接着耐久性が確保できるとともに、より高い質感を持つ装飾外装材とすることができる。
【００２２】
第１０の発明は、第９の発明において、含漆塗膜層と樹脂塗膜層とからなる複数の塗膜層のいずれかの層の間に蒔絵等の加飾層を形成した構成としてあり、多種多彩な模様を持つ質感の高い装飾外装材とすることができる。
【００２３】
第１１の発明は、第９または第１０の発明において、加飾層の表面に第２樹脂塗膜層を形成し、当該第２樹脂塗膜層の表面に含漆塗膜層を形成した構成としてあり、多種多彩な模様の図柄を精度よく形成できるとともに、含漆塗膜層の接着耐久性の信頼性もより高いものとすることができる。
【００２４】
第１２の発明は、第１０または第１１の発明において、加飾層は複数層としてあり、これによって図柄に遠近感を持たせることができてさらに質感の高い装飾外装材とすることができる。
【００２５】
第１３の発明は、第１１または第１２の発明において、第２樹脂塗膜層の表面にさらに加飾層を追加形成し、前記加飾層と第２樹脂塗膜層の表面に第３樹脂塗膜層を形成するとともに、当該第３樹脂塗膜層の表面に含漆塗膜層を形成した構成としてあり、図柄の遠近感をさらに高めると同時に含漆塗膜層の接着耐久性もさらに高いものとすることができる。
【００２６】
第１４の発明は、第９から第１３のいずれかの発明において、含漆塗膜層直下の樹脂塗膜層は含漆塗膜層の屈折率よりも低い屈折率とした構成としてあり、含漆塗膜層と樹脂塗膜層との屈折率の違いにより深み感が増し、さらに質感の高い装飾外装材とすることができる。
【００２７】
第１５の発明は、第８から第１４のいずれかの発明において、含漆塗膜層はその膜厚を一様でなく異ならせて形成してあり、含漆塗膜層の膜厚に応じて光の透過率が異なることから、外部から見たときに色彩に濃淡がついて見えるようになり、さらに質感の高い装飾外装材とすることができる。
【００２８】
第１６の発明は、第８から第１５のいずれかの発明において、外装基材は含漆塗膜層側の面に凹部を形成した構成としてあり、前記凹部の凹面による光の反射が含漆塗膜層の光屈折により見る角度によって異なるようになるので、前記凹部で形成した模様の見え方に変化をつけることができて、さらに質感の高い装飾外装材とすることができる。
【００２９】
第１７の発明は、外装基材に紫外線硬化型含漆塗料を主成分とする漆塗料で形成した塗膜層を備えるとともに、前記外装基材と前記塗膜層との間に樹脂フィルム層を形成したものであり、樹脂フィルム層を間に挟むことで、含漆塗膜層と樹脂フィルム層との屈折率や透過率の違いにより深み感が増し、さらに質感の高い装飾外装材とすることができる。
【００３０】
第１８の発明は、第１７の発明において、前記樹脂フィルム層は外装基材にラミネート加工したフィルムで形成したものであり、樹脂フィルム層を備えた外装基材の成形性が向上し、コストの抑制や品質の向上を図ることができる。
【００３１】
第１９の発明は、第１７または第１８の発明において、前記樹脂フィルム層と外装基材の間に着色や柄を施した印刷層を形成したものであり、装飾外装板全体でのデザイン性を向上させることができ、また容易に大きな面積に対する加飾ができるためコストの抑制ができ、さらに加飾等が施された印刷層への傷付きや汚れを防止行なうことができ、品質の向上を図ることができる。
【００３２】
第２０の発明は、第８から第１９のいずれかの発明において、最外層の塗膜層を含めた塗装工程完了後に、外郭を構成するためのトリミングや曲げ加工等の成形を行なうものであり、加工前の平板状態での梱包を行ない、一度に多くの量の配送が可能となるため、外装基材一枚あたりのコスト抑制を行なうことができ、また扱い易さが向上することによる品質向上を行なうことができる。
【００３３】
以下、本発明の実施の形態について、図面を参照しながら説明する。なお、この実施の形態では機器として冷蔵庫を例にして説明するが、これに限られるものではないし、装飾外装材の構成もこの実施の形態のような板材のみに限定されるものでもない。
【００３４】
（実施の形態１）
図１は本発明の実施の形態１における家電機器としての冷蔵庫を示す外観斜視図、図２は同実施の形態１における冷蔵庫の扉の一つを示す断面図、図３は図２に示す実施の形態１における冷蔵庫の扉の概略正面図、図４は図２に示す実施の形態１における冷蔵庫の扉に用いた装飾外装板の斜視図、図５は図２に示す実施の形態１における冷蔵庫の扉に用いた装飾外装板の拡大断面図である。
【００３５】
図１において、この冷蔵庫は冷蔵庫本体１に冷蔵室、冷凍室、パーシャル室、野菜室等と称される貯蔵室を有し、その前面にそれぞれ開閉自在な扉２，３，４，５，６が設けてある。そして上記扉２〜６のうち、冷蔵室を開閉する扉２は観音開き式扉となっていて、その他の扉３〜６は引き出し式の扉となっている。
【００３６】
上記各扉２〜６はいずれも略同様の構成からなる断熱扉となっていて、その一例を図２〜図４を用いて説明する。
【００３７】
図２〜図４は扉２〜６、例えば引き出し式の扉５の断面を示し、この扉５は、装飾外装材となる扉表面を構成する装飾外装板７と扉内面を構成する合成樹脂製の内面板８、およびこれら両者間の上下に設けた合成樹脂製の装飾カバー９，１０と、前記装飾外装板７、内面板８、装飾カバー９，１０の間に充填したウレタン等の発泡断熱材１１とで構成してある。なお、装飾カバー９，１０のうち、上側に位置する装飾カバー９には発泡断熱材１１側に窪む把手部１２が形成してある。
【００３８】
上記扉表面を構成する装飾外装板７は図４に示すように正面部７ａの両側に側面部７ｂを折り曲げて一体形成してあり、その表面に漆塗装が施してある。
【００３９】
一般に漆塗装は、その表面に特有の艶や深みがあり、年月を経るに従ってますますその深みが加わるという特徴があるが、高湿度雰囲気下で長時間乾燥させる必要があり、しかも、湿度と温度の管理に細心の注意を必要とし、生産性が悪いという課題を有している。これは漆中に含まれる酵素（ラッカーゼ）によるウルシオールの脱水素反応及び空気中の酸素による自動酸化によるためで、反応が遅いために塗装工程は多大な手間と時間がかかる作業となっている。
【００４０】
そこでこの発明においては、このような低い作業性を改善した含漆塗料、例えば、特許第２８２１１１０号公報や特許第３８３３２０２号公報に開示されているアクリル酸エス
テル骨核を有するモノマーまたはオリゴマーを含む光重合型漆塗料や漆印刷インキあるいは、特開平８−４１１６６号公報に開示されているカシューオイルのエポキシ誘導体より化学反応によりアクリル酸エステル誘導体に変換し、このモノマーからなる光重合型の含漆塗料、さらには特許第４８６８３９０号公報に開示されているカチオン重合性化合物、光重合開始剤、及び漆及びカシューオイルからなる群から選択された自動酸化塗膜成分を含有する光硬化性含漆塗料を用いている。
【００４１】
図５は漆液を５０％以上含んだ上記紫外線硬化型含漆塗料を主成分とする漆塗料を用いて構成した前記装飾外装板７の拡大断面図である。
【００４２】
図５において、１５は装飾外装板７の外装基材で、合成樹脂板、ステンレスやアルミ等の金属製板、例えばこの実施の形態ではステンレス鋼板で構成してある。この外装基材１５の表面は研磨や光沢保有材の追加工、または化学処理等によって光加輝処理が施してある。１６は前記外装基材１５の光加輝処理面上に形成した樹脂塗膜層で、無色透明もしくは着色したウレタン系樹脂塗料で形成してあり、この実施の形態ではベースとなる色で薄く着色してある。１７は蒔絵等の加飾層で、金粉、色粉、螺鈿、箔等で形成してある。１８は前記加飾層１７およびベース着色層となる樹脂塗膜層１６の上に形成した第２樹脂塗膜層で、無色透明のウレタン系樹脂塗料で形成してある。１９は前記第２樹脂塗膜層１８の上に形成した含漆塗膜層で、漆液を５０％以上含んだ紫外線硬化型含漆塗料を主成分とする漆塗料で形成してある。
【００４３】
以上のような構成の装飾外装板７は、まず外装基材１５の表面を研磨や光沢保有材の追加工または化学処理等によって光加輝処理を施し、その表面にベース着色層となる樹脂塗膜層１６を塗布または印刷し、乾燥硬化させる。次に前記樹脂塗膜層１６の適所に金粉、色粉、螺鈿、箔等をまいて蒔絵と称される加飾層１７を形成する。この状態で前記加飾層１７および樹脂塗膜層１６の上に中塗りとなる第２樹脂塗膜層１８を形成する。その後、前記第２樹脂塗膜層１８の表面に前記した紫外線硬化型含漆塗料を主成分とする漆塗料を塗装もしくは印刷し、この状態で紫外線を照射して乾燥硬化させ、完成する。
【００４４】
なお、上記装飾外装板７への樹脂塗膜層及び含漆塗膜層１９の形成は、扉として完成させる前の部品の段階でおこなっても、あるいはウレタンを発泡させて扉として完成させたのちに行ってもよいものであり、適宜選択すればよい。
【００４５】
このようにして形成した上記装飾外装板７は紫外線硬化型含漆塗料を主成分とする漆塗料を用いて含漆塗膜層１９を形成しているから、紫外線を照射することによって数十秒程度で乾燥硬化させることができ、従来型の漆塗料を用いた場合に比べ格段にその生産性が向上し、量産が可能となる。しかも上記含漆塗膜層１９は数十秒程度で乾燥硬化させることができるから、漆塗料を数回重ね塗りして深み感を上げることができるとともに、数回重ね塗りしてもその生産性は従来型の漆塗料を用いた場合に比べ優れたものとすることができる。
【００４６】
また、上記含漆塗膜層１９は樹脂塗膜層１６を介して形成してあるから外装基材１５が金属板であっても強固に接着保持されるようになり、十分な耐久性が確保できる。
【００４７】
特にこの実施の形態では樹脂塗膜層１６および第２樹脂塗膜層１８はともに接着力の強いウレタン樹脂で構成してあるから、より十分な接着耐久性を確保することができる。
【００４８】
また、上記ベース着色層となる樹脂塗膜層１６と第２樹脂塗膜層１８は、それぞれの樹脂材料や樹脂配合比を異ならせる、すなわちベース着色層となる樹脂塗膜層１６は外装基材１５の材料に対して接着力の大きい樹脂材料や樹脂配合比に、第２樹脂塗膜層１８は紫
外線硬化型含漆塗料を主成分とする漆塗料と接着性がよくベース着色層となる樹脂塗膜層１６とも接着性の良い樹脂材料や樹脂配合比のものにすることができ、このようにすることによって、どのような材質の外装基材１５に対しても接着耐久性の高い装飾外装板７とすることができる。
【００４９】
また、前記ベース着色層となる樹脂塗膜層１６は加飾層１７を接着保持し第２樹脂塗膜層１８を施工するときに加飾層１７を構成する金粉や色粉が位置ずれするのを防止し蒔絵の図柄を精度の高いものとする一方、前記第２樹脂塗膜層１８は加飾層１７を覆っているので含漆塗膜層１９との接着面を加飾層１７と樹脂塗膜層１６との２種類の異なる材料ではなく第２樹脂塗膜層１８のみの単独材料、本実施の形態ではウレタン系樹脂塗料層のみの同質材料とすることにもなり、異種材料上に漆塗料を塗装等して形成する含漆塗膜層に比べその接着耐久性の信頼性をより高いものとすることができる。
【００５０】
さらに、外装基材１５の表面に樹脂塗膜層１６を形成しているので、これを本実施の形態のようにベース着色層とすることによって多種多様な色彩を持つ装飾外装板とすることができ、しかも例えば図６（ａ）（ｂ）（ｃ）に示すように各扉単体もしくは扉全体で色の濃淡Ｘをつけたり、色の変化をつけたりするグラデーションを施したり、同図（ｃ）のＹに示すように各扉間で一体的な模様（加飾層）をつけたりすることができる。
【００５１】
また、色の濃淡は前記ベース着色層となる樹脂塗膜層１６の着色を一定濃度としておいて紫外線硬化型含漆塗料を主成分とする漆塗料を部分的に何層も塗り重ねるなどして含漆塗膜層１９の膜厚を変えることによりつけることもできる。この場合は、含漆塗膜層１９の膜厚に応じて光の透過率が異なることから、外部から見たときに濃淡がついて見えるようになる。さらに上記濃淡等のグラデーションはベース着色層となる樹脂塗膜層１６の表面に着色粉を塗布して当該塗布量を変えることによっても形成することができ、この場合は濃淡に加え模様を形成することもでき、必要に応じて適宜選択すればよい。
【００５２】
さらに、前記外装基材１５の表面には光加輝処理を施してあるから、ベース着色層となる樹脂塗膜層１６を第２樹脂塗膜層１８と同様無色透明もしくは淡い色とすることによって、表面から見たときの含漆塗膜層１９の見栄えを鮮やかなものとすることができ、さらに質感の高いものとすることができる。
【００５３】
上記光加輝処理は本実施の形態では外装基材１５の表面を研磨や光沢保有材の追加工または化学処理等することによって形成しているが、これに限られるものではなく、最外層となる含漆塗膜層１９の下層側のいずれかの樹脂塗膜層に形成すればよく、例えば本実施の形態の場合ではベース着色層となる樹脂塗膜層１６もしくは第２樹脂塗膜層１８に金属粉等からなる光加輝材を添加して形成してもよいものである。
【００５４】
一方、上記のようにして形成された装飾外装板７は含漆塗膜層１９を形成する際、当該含漆塗膜層１９が数十秒程度で硬化するとはいうもののその上下端縁部では液だれのような状態を呈することがある。
【００５５】
したがってこのままの状態で冷蔵庫の扉として使用すると見苦しいものが生じる懸念があるが、本実施の形態では上記装飾外装板７の上下端縁部は装飾カバー９，１０を装着して覆っているから、液だれ等があってもこれが外部から見えることがなく、良好な外観を維持することができる。
【００５６】
しかも、上記装飾カバー９，１０のうち、上部の装飾カバー９には把手部１２を設けるとともに含漆塗膜層１９が形成してあり、これにより、漆が持つ抗菌性により把手部１２を衛生的に保持することができる、という利点も得られる。
【００５７】
また、上記扉の表面を構成することになる装飾外装板７はその両端部を屈曲して正面部７ａと側面部７ｂを一体形成し、当該正面部７ａと側面部７ｂにわたって塗布境界線なく樹脂塗膜層と含漆塗膜層を施した構成としてあるから、正面部７ａと側面部７ｂとの間で漆塗料の液だれや液収縮溜り等が生じて見栄えが悪くなるようなこともなく、良好な外観を維持することができる。
【００５８】
さらに、前記装飾外装板７の外装基材１５は表面側のみ含漆塗膜層１９を施す構成としてあるから、塗装時に外装基材１５の裏面側を治具で保持して塗装を行うことができ、生産性が向上する。
【００５９】
また、前記装飾外装板７は、最外層の含漆塗膜層１９を含めた塗装工程完了後に、外郭を構成するためのトリミングや曲げ加工等の成形を行なった構成としてあり、加工前の平板状態での梱包を行ない、一度に多くの量の配送が可能となるため、装飾外装板７の一枚あたりのコスト抑制を行なうことができ、また扱い易さが向上することによる品質向上を行なうことができる。
【００６０】
（実施の形態２）
図７（ａ）（ｂ）は実施の形態２における装飾外装板の拡大断面図、拡大正面図である。なお、同図において前記実施の形態１と同じ部分には同一番号を付記して説明を省略し、異なる部分のみ説明する。また効果も実施の形態１と同じものは説明を省略し、異なる効果のみ説明する。
【００６１】
この実施の形態２の装飾外装板７は、ベース着色層となる樹脂塗膜層１６の表面に形成した加飾層１７を複数層としたものである。すなわち、加飾層１７は例えば１７−１，１７−２，１７−３の３層で構成してあり、これらは金粉、色粉、螺鈿、箔等を用いて形成してある。さらにこの実施の形態では含漆塗膜層１９の表面にも第２加飾層２０が形成してある。
【００６２】
これによって、この装飾外装板７では、加飾層１７、例えば蒔絵が１７−１，１７−２，１７−３と重なっているため図柄に遠近感を出すことができる。加えて、含漆塗膜層１９の表面にも第２加飾層２０が形成してあるから、この１７−１，１７−２，１７−３の加飾層と第２加飾層２０との間でも遠近感を表現することができる。したがって、装飾外装板７の質感をより高いものとすることができる。
【００６３】
（実施の形態３）
図８は実施の形態３における装飾外装板の断面図である。なお、同図においても前記実施の形態１と同じ部分には同一番号を付記して説明を資料略し、異なる部分のみ説明する。また効果も実施の形態１と同じものは説明を省略し、異なる効果のみ説明する。
【００６４】
この実施の形態３の装飾外装板７は、第２樹脂塗膜層１８の更に表面側に第３加飾層２１を形成し、その上から樹脂塗膜層１６、第２樹脂塗膜層１８と同様のウレタン系樹脂塗料からなる中塗りとしての第３樹脂塗膜層２２を形成し、その表面に含漆塗膜層１９が形成してある。また、上記第３樹脂塗膜層２２はウレタン樹脂粒子の調整等によって光の屈折率が含漆塗膜層１９の屈折率よりも低くなるように設定してある。
【００６５】
これによって、この装飾外装板７では、含漆塗膜層１９と第３樹脂塗膜層２２との屈折率の違いにより深み感が増し、さらに質感の高いものとなる。しかも、含漆塗膜層１９の下層に屈折率の低い第３樹脂塗膜層２２が存在することによって、第２樹脂塗膜層１８あるいは、ベース着色層となる樹脂塗膜層１６、あるいは外装基材１５に形成した光加輝の
層の反射を抑えて酷のある深み感を出すことができ、さらに質感を上げることができる。
【００６６】
（実施の形態４）
図９は実施の形態４における装飾外装板の断面図である。なお、同図においても前記実施の形態１と同じ部分には同一番号を付記して説明を資料略し、異なる部分のみ説明する。また効果も実施の形態１と同じものは説明を省略し、異なる効果のみ説明する。
【００６７】
この実施の形態４の装飾外装板７は、外装基材１５の表面にレーダー加工等によって凹部２３を形成し、その上にベース着色層となる樹脂塗膜層１６、加飾層１７、第２樹脂塗膜層１８、含漆塗膜層１９を形成したものである。
【００６８】
これによって、この装飾外装板７では、前記凹部２３の凹面による光の反射が含漆塗膜層１９の光屈折の仕方が見る角度によって異なるので、前記凹部２３で形成した模様の見え方に変化をつけることができて、さらに質感を向上させることができる。特に上記凹部２３に着色加工しておけば見え方の変化を鮮明なものとすることができ、効果的である。
【００６９】
（実施の形態５）
図１０は実施の形態５における装飾外装板の断面図である。なお、同図においても前記実施の形態１と同じ部分には同一番号を付記して説明を資料略し、異なる部分のみ説明する。また効果も実施の形態１と同じものは説明を省略し、異なる効果のみ説明する。
【００７０】
この実施の形態５の装飾外装板７は、外装基材１５の表面にラミネート加工したフィルムで樹脂フィルム層２４を形成し、前記樹脂フィルム層２４に着色や柄の転写２５を施したものである。
【００７１】
これによって、この装飾外装板７では、樹脂フィルム層２４を間に挟むことで、含漆塗膜層と樹脂フィルム層との屈折率や透過率の違いにより変化がおこることで深み感が増し、さらに質感の高い装飾外装材とすることができる。
【００７２】
また、樹脂フィルム層２４を備えた外装基材とすることによって、外装基材１５に樹脂塗装による膜層形成する場合よりも成形性が向上し、コストの抑制や品質の向上を図ることができる。
【００７３】
（実施の形態６）
図１１は実施の形態６における装飾外装板の断面図である。なお、同図においても前記実施の形態１と同じ部分には同一番号を付記して説明を資料略し、異なる部分のみ説明する。また効果も実施の形態１と同じものは説明を省略し、異なる効果のみ説明する。
【００７４】
この実施の形態６の装飾外装板７は、樹脂フィルム層２４と外装基材１５の間に着色や柄を施した印刷層２６を形成したものである。
【００７５】
これによって、この装飾外装板７では、装飾外装板７全体でのデザイン性を向上させることができ、また印刷によって容易に大きな面積に対する加飾加工ができるためコストの抑制ができ、さらに加飾等が施された印刷層２６への傷付きや汚れを防止行なうことができ品質向上を行なうこともできる。
【００７６】
以上各実施の形態を持って本発明の機器とこれに用いる装飾外装板の一例を示したが、本発明は上記各実施の形態で例示した構成に限られるものではなく、前記各実施の形態の部分を組み合わせて形成したり、含漆塗膜層も複数層として形成してもよく、本発明の目的の範囲内で種々変更可能であることは言うまでもない。
【００７７】
また、上記実施の形態で説明した装飾外装板７を用いた機器として冷蔵庫を例示したが、これはエアコン、洗濯機、電子レンジ、炊飯器、掃除機、空気清浄機、電動ハブラシ、システムキッチン等の家庭電化機器、パソコン等の情報通信機器、家庭あるいは自動車用のステレオやテレビ等のオーディオ・ビジュアル機器等、各種機器に適用することができ、その適用の仕方も板材としてではなく例えば炊飯器のように合成樹脂製の筐体自体であってもよいものである。
【産業上の利用可能性】
【００７８】
本発明は高い質感を持つ家電機器およびこれに用いる装飾外装材を安価に量産することができ、冷蔵庫をはじめとする家庭電化機器はもちろん、パソコン等の情報通信機器、ステレオやテレビ等のオーディオ・ビジュアル機器等、各種機器に幅広く適用することができる。
【符号の説明】
【００７９】
１  冷蔵庫本体（家電機器本体）
２，３，４，５，６  扉
７  装飾外装板
８  内面板
９，１０  装飾カバー
１１  発泡断熱材
１２  把手部
１５  外装基材
１６  樹脂塗膜層
１７  加飾層
１８  第２樹脂塗膜層
１９  含漆塗膜層
２０  第２加飾層
２１  第３加飾層
２２  第３樹脂塗膜層
２３  凹部
２４  樹脂フィルム層
２５  着色や柄の転写
２６  印刷層
【図１】
2015111034.tif 000003
【図２】
2015111034.tif 000004
【図３】
2015111034.tif 000005
【図４】
2015111034.tif 000006
【図５】
2015111034.tif 000007
【図６】
2015111034.tif 000008
【図７】
2015111034.tif 000009
【図８】
2015111034.tif 000010
【図９】
2015111034.tif 000011
【図１０】
2015111034.tif 000012
【図１１】
2015111034.tif 000013